(57)【要約】      （修正有）【課題】抗菌及び脱臭作用を有する弾性体を提供する。【解決手段】弾性体において、弾性を有する素材に、酸化亜鉛と酸化チタンと酸化アルミニウムと飽和共重合ポリエステル樹脂と二酸化珪素の複塩を付着させる。特に、前記弾性を有する素材として、発泡材料を用い、発泡後の内部表面に前記複塩を付着させる。また、前記弾性を有する素材として、繊維材料を用い、各繊維の表面に前記複塩を付着させる。【選択図】図２
0003115402.tif 000002
【実用新案登録請求の範囲】
【請求項１】
弾性を有する素材に、酸化亜鉛と酸化チタンと酸化アルミニウムと飽和共重合ポリエステル樹脂と二酸化珪素の複塩を付着させたことを特徴とする弾性体。
【請求項２】
前記弾性を有する素材として、発泡材料を用い、発泡後の内部表面に前記複塩を付着させたことを特徴とする請求項１に記載の弾性体。
【請求項３】
前記弾性を有する素材として、繊維材料を用い、各繊維の表面に前記複塩を付着させたことを特徴とする請求項１に記載の弾性体。
【請求項４】
前記弾性を有する素材として繊維材料を用いて成型した第１の弾性シートと、前記弾性を有する素材として発泡材料を用いて成型した第２及び第３の弾性シートとを用い、第１の弾性シートの表面及び裏面に第２及び第３の弾性シートを重合したことを特徴とする請求項１に記載の弾性体。
【請求項５】
前記第２の弾性シートと前記第３の弾性シートの厚みを異ならせたことを特徴とする請求項４に記載の弾性体。
【考案の詳細な説明】
【技術分野】
【０００１】
本考案は、マットレスや枕などの弾性を有する素材からなる弾性体に関するものである。
【背景技術】
【０００２】
従来より、マットレスや枕などの寝具、シート内部や被服内部のクッション材として、弾性を有する素材からなる弾性体が広く使用されている。
【０００３】
この弾性体は、ウレタンやラテックスなどの発泡材料やココナッツファイバーやポリエステルファイバーなどの繊維材料を素材として使用している。
【０００４】
ところが、これら従来の弾性体の素材として使用されているウレタン、ラテックス、ココナッツファイバー、ポリエステルファイバーなどの素材には、素材特有の刺激臭を発散するために、寝具やクッション材などの使用者に不快感を与えてしまうおそれがあった。
【０００５】
そのため、従来においては、たとえば特許文献１に開示されているように、弾性体に酸化チタンを含有させて、酸化チタンの光触媒作用を利用して弾性体の素材自体が有する悪臭を消臭するようにしていた。
【特許文献１】特開２００４−２０４３９３号公報
【考案の開示】
【考案が解決しようとする課題】
【０００６】
ところが、従来の弾性体では、酸化チタンを含有させて、酸化チタンの光触媒作用を利用して弾性体の素材から発散する悪臭を消臭するようにしていたために、弾性体に含有させた酸化チタンに紫外線が照射されなければ、酸化チタンが有する光触媒作用を発揮されなかった。
【０００７】
特に、酸化チタンを単に素材に添加するだけでは、酸化チタンによって素材自体が分解されてしまうため、市場の商品としては成立し得ないものであった。
【０００８】
そのため、弾性体を紫外線が照射されにくい環境で使用する場合、たとえば、布カバーで被覆した寝具や革製シートで被服したクッション材においては、消臭効果が得られないおそれがあった。
【課題を解決するための手段】
【０００９】
そこで、請求項１に係る本考案では、弾性体において、弾性を有する素材に、酸化亜鉛と酸化チタンと酸化アルミニウムと飽和共重合ポリエステル樹脂と二酸化珪素の複塩を付着させることにした。
【００１０】
また、請求項２に係る本考案では、前記請求項１に係る本考案において、前記弾性を有する素材として、発泡材料を用い、発泡後の内部表面に前記複塩を付着させることにした。
【００１１】
また、請求項３に係る本考案では、前記請求項１に係る本考案において、前記弾性を有する素材として、繊維材料を用い、各繊維の表面に前記複塩を付着させることにした。
【００１２】
また、請求項４に係る本考案では、前記請求項１に係る本考案において、前記弾性を有する素材として繊維材料を用いて成型した第１の弾性シートと、前記弾性を有する素材として発泡材料を用いて成型した第２及び第３の弾性シートとを用い、第１の弾性シートの表面及び裏面に第２及び第３の弾性シートを重合することにした。
【００１３】
また、請求項５に係る本考案では、前記請求項４に係る本考案において、前記第２の弾性シートと前記第３の弾性シートの厚みを異ならせることにした。
【考案の効果】
【００１４】
そして、本考案では、以下に記載する効果を奏する。
【００１５】
すなわち、請求項１に係る本考案では、弾性体において、弾性を有する素材に、酸化亜鉛と酸化チタンと酸化アルミニウムと飽和共重合ポリエステル樹脂と二酸化珪素の複塩を付着させることにしているために、複塩の作用によって紫外線が照射されない環境下でも弾性体の消臭や殺菌を行うことができ、布カバーで被覆した寝具や革製シートで被服したクッション材などのように弾性体を紫外線が照射されにくい環境で使用することができる。
【００１６】
また、請求項２に係る本考案では、弾性を有する素材として、発泡材料を用い、発泡後の内部表面に複塩を付着させているために、複塩の付着面積を増大させることができ、複塩による消臭効果や殺菌効果を増大させることができる。
【００１７】
また、請求項３に係る本考案では、弾性を有する素材として、繊維材料を用い、各繊維の表面に複塩を付着させているために、複塩の付着面積を増大させることができ、複塩による消臭効果や殺菌効果を増大させることができる。
【００１８】
また、請求項４に係る本考案では、弾性を有する素材として繊維材料を用いて成型した第１の弾性シートと、弾性を有する素材として発泡材料を用いて成型した第２及び第３の弾性シートとを用い、第１の弾性シートの表面及び裏面に第２及び第３の弾性シートを重合することにしているために、弾性を有する素材として繊維材料だけを用いた場合よりも弾性体の強度を増大させることができ、弾性体の長寿命化を図ることができる。
【００１９】
また、請求項５に係る本考案では、第１の弾性シートの表裏に重合させた第２の弾性シートと第３の弾性シートの厚みを異ならせているために、弾性体の表側と裏側とで弾性を異ならせることができ、１個の弾性体で２種類の弾性を選択することができるので、弾性体の使い勝手を向上させることができる。
【考案を実施するための最良の形態】
【００２０】
以下に、本考案に係る弾性体の具体的な構造について図面を参照しながら説明する。
【００２１】
図１及び図２に示すように、本考案に係る弾性体１は、ベッド２に載置されるマットレス３に適用することができる。なお、本考案に係る弾性体１は、マットレス３に限られず、枕や布団などの寝具に用いられるクッション材や、ソファーや車用の座席や被服などに用いられるクッション材や、不織布などにも適用できるものである。
【００２２】
ここで、マットレス３は、矩形板状の弾性体１を布製のカバー４で被覆している。
【００２３】
そして、弾性体１は、以下のようにして製造される。
【００２４】
すなわち、原料となるウレタン又はラテックスなどの発泡材料を加熱溶融させた状態で型枠内に流し込み、原料が溶融している状態で、酸化亜鉛と酸化チタンと酸化アルミニウムと飽和共重合ポリエステル樹脂と二酸化珪素の粉末状の複塩を添加し、その後、３〜４倍の容積にウレタン又はラテックスを発泡させ、所定時間放置して、型枠から取出す。
【００２５】
これにより、発泡したウレタン又はラテックスの内外表面に複塩が付着する。特に、複塩に飽和共重合ポリエステル樹脂が含有されているために、この樹脂の作用でウレタン又はラテックスの表面に複塩が強固に接着される。
【００２６】
このように、原料となるウレタン又はラテックスの発泡前の溶融した状態で複塩を添加しているために、発泡後のウレタン又はラテックスの内外表面全体に均一に複塩を付着させることができる。
【００２７】
また、原料としては、ウレタン又はラテックスなどの発泡材料だけでなく、ココナッツファイバー又はポリエステルファイバーなどの繊維材料を用いることもできる。
【００２８】
この場合には、ココナッツファイバー又はポリエステルファイバーなどの繊維材料に予め前記複塩を付着させておき、この繊維材料をシート状に積層させ、その後、複数枚のシートを加熱加圧成型によって積層させる。
【００２９】
この場合においても、原料となるココナッツファイバー又はポリエステルファイバーなどの繊維材料に複塩を付着させた後にシート状に積層しているために、各繊維の表面全体に均一に複塩を付着させることができ、特に、複塩に飽和共重合ポリエステル樹脂が含有されているために、この樹脂の作用でココナッツファイバー又はポリエステルファイバーの表面に複塩が強固に接着される。
【００３０】
しかも、繊維材料をシート状に積層する場合においては、複塩に含有される飽和共重合ポリエステル樹脂の作用で繊維同士を接着させることができ、有機系接着剤の使用量を削減することができる。
【００３１】
また、弾性体１は、上記したように１種類の原料を用いて製造することもできるが、異なる原料を用いて製造することもできる。
【００３２】
すなわち、図３に示すマットレス５は、弾性体６をカバー７で被覆しており、この弾性体６は、弾性を有する素材として繊維材料を用いて成型した第１の弾性シート８と、弾性を有する素材として発泡材料を用いて成型した第２及び第３の弾性シート9,10とを用い、第１の弾性シート８の表面及び裏面に第２及び第３の弾性シート9,10を接着重合して形成している。
【００３３】
これにより、弾性体６は、弾性を有する素材として繊維材料だけを用いた場合よりも弾性体６の強度を増大させることができ、弾性体６の長寿命化を図ることができる。
【００３４】
特に、上記弾性体６では、第１の弾性シート８の表裏に重合させた第２の弾性シート９と第３の弾性シート10の厚みを異ならせているために、弾性体６の表側と裏側とで弾性を異ならせることができ、１個の弾性体６で２種類の弾性を選択することができるので、弾性体６の使い勝手を向上させることができる。
【００３５】
以上のようにして製造した弾性体１は、複塩の作用によって抗菌、脱臭効果を得ることができる（表１〜表７参照。）。
【００３６】
すなわち、表１は、弾性体１の大腸菌を用いた抗菌試験結果を示したものであり、表１から明らかなように、表面に複塩を付着させていない場合には、２４時間後に大腸菌が増殖しているのに対して、表面に複塩を付着させた場合には、２４時間後には大腸菌が死滅している。これにより、複塩を付着させた弾性体１が大腸菌に対する抗菌効果を発揮することがわかる。
【００３７】
【表１】
0003115402.tif 000003
【００３８】
また、表２は、弾性体１の黄色ブドウ球菌を用いた抗菌試験結果を示したものであり、表２から明らかなように、表面に複塩を付着させていない場合には、２４時間後にも依然として黄色ブドウ球菌が生存しているのに対して、表面に複塩を付着させた場合には、２４時間後には黄色ブドウ球菌が死滅している。これにより、複塩を付着させた弾性体１が黄色ブドウ球菌に対する抗菌効果を発揮することがわかる。
【００３９】
【表２】
0003115402.tif 000004
【００４０】
また、表３は、弾性体１の緑膿菌を用いた抗菌試験結果を示したものであり、表３から明らかなように、表面に複塩を付着させていない場合には、２４時間後に緑膿菌が増殖しているのに対して、表面に複塩を付着させた場合には、２４時間後には緑膿菌が死滅している。これにより、複塩を付着させた弾性体１が緑膿菌に対する抗菌効果を発揮することがわかる。
【００４１】
【表３】
0003115402.tif 000005
【００４２】
また、表４は、弾性体１のＭＲＳＡを用いた抗菌試験結果を示したものであり、表４から明らかなように、表面に複塩を付着させていない場合には、２４時間後にも依然としてＭＲＳＡが生存しているのに対して、表面に複塩を付着させた場合には、２４時間後にはＭＲＳＡが死滅している。これにより、複塩を付着させた弾性体１がＭＲＳＡに対する抗菌効果を発揮することがわかる。
【００４３】
【表４】
0003115402.tif 000006
【００４４】
また、表５は、弾性体１のアンモニアを用いた脱臭試験結果を示したものであり、表５から明らかなように、表面に複塩を付着させていない場合には、時間が経過しても依然としてアンモニアガスが残留しているのに対して、表面に複塩を付着させた場合には、時間の経過とともにアンモニアガスが分解され、１２０分後にはアンモニアガスが完全に分解されている。これにより、複塩を付着させた弾性体１がアンモニアガスに対する脱臭効果を発揮することがわかる。
【００４５】
【表５】
0003115402.tif 000007
【００４６】
また、表６は、弾性体１の硫化水素を用いた脱臭試験結果を示したものであり、表６から明らかなように、表面に複塩を付着させていない場合には、時間が経過しても依然として硫化水素ガスが残留しているのに対して、表面に複塩を付着させた場合には、時間の経過とともに硫化水素ガスが分解され、３０分後には硫化水素ガスが完全に分解されている。これにより、複塩を付着させた弾性体１が硫化水素ガスに対する脱臭効果を発揮することがわかる。
【００４７】
【表６】
0003115402.tif 000008
【００４８】
また、表７は、弾性体１の酢酸を用いた脱臭試験結果を示したものであり、表７から明らかなように、表面に複塩を付着させていない場合には、時間が経過しても依然として酢酸ガスが残留しているのに対して、表面に複塩を付着させた場合には、時間の経過とともに酢酸ガスが分解され、６０分後には酢酸ガスが完全に分解されている。これにより、複塩を付着させた弾性体１が酢酸ガスに対する脱臭効果を発揮することがわかる。
【００４９】
【表７】
0003115402.tif 000009
【００５０】
以上のように、弾性体１に酸化亜鉛と酸化チタンと酸化アルミニウムと飽和共重合ポリエステル樹脂と二酸化珪素の粉末状の複塩（ｍＺｎＯ・ＴｉＯ2・Ａｌ2Ｏ3・ｎＳｉＯ2・ａＨ2Ｏ（ｍ、ｎ、ａは整数））を付着させた場合には、極めて良好な抗菌効果及び脱臭効果が得られることがわかる。これは、複塩から生成されるスーパーオキシドによる酸化作用によって菌やガスを分解することができることによるものと考えられる。
【００５１】
以上に説明したように、弾性体１は、弾性を有する素材に、酸化亜鉛と酸化チタンと酸化アルミニウムと飽和共重合ポリエステル樹脂と二酸化珪素の複塩を付着させたものである。
【００５２】
そのため、上記弾性体１では、複塩の作用によって紫外線が照射されない環境下でも弾性体１の消臭や殺菌を行うことができ、布カバーで被覆した寝具や革製シートで被服したクッション材などのように弾性体１を紫外線が照射されにくい環境で使用することができる。
【００５３】
特に、弾性を有する素材として、発泡材料を用い、発泡後の内部表面に複塩を付着させた場合には、複塩の付着面積を増大させることができ、複塩による消臭効果や殺菌効果を増大させることができる。
【００５４】
また、弾性を有する素材として、繊維材料を用い、各繊維の表面に複塩を付着させた場合にも、複塩の付着面積を増大させることができ、複塩による消臭効果や殺菌効果を増大させることができる。
【図面の簡単な説明】
【００５５】
【図１】本考案に係る弾性体を適用したマットレスを示す斜視図。
【図２】同一部切欠拡大断面図。
【図３】他実施例としてのマットレスを示す一部切欠拡大断面図。
【符号の説明】
【００５６】
１  弾性体
２  ベッド
３  マットレス
４  カバー
５  マットレス
６  弾性体
７  カバー
８  第１の弾性シート
９  第２の弾性シート
10  第３の弾性シート
【図１】
0003115402.tif 000010
【図２】
0003115402.tif 000011
【図３】
0003115402.tif 000012